СПОСОБ ПЕЧАТИ ЭМАЛИ ДЛЯ ЛАМИНИРОВАННОГО ОСТЕКЛЕНИЯ, ИМЕЮЩЕГО ФУНКЦИОНАЛЬНЫЕ СЛОИ

1. Способ изготовления слоистого стекла для моторного транспортного средства, содержащего по меньшей мере первый стеклянный лист, находящийся в контакте с внешним пространством транспортного средства, второй стеклянный лист, находящийся в контакте с внутренним пространством транспортного средства, и термопластический промежуточный слой, размещенный между этими двумя стеклянными листами, причем по меньшей мере один из упомянутых стеклянных листов снабжен штабелем тонких слоев, содержащих множество функциональных слоев, чувствительных к царапинам, при этом способ содержит следующие стадии:
а) нанесения штабеля тонких слоев на одну из поверхностей первого или второго стеклянного листа,
b) расположения поверхности, покрытой штабелем слоев, на основании,
.
с) нанесения жидкой эмали, композиция которой имеет вязкость меньше чем 10 Пас, на зону непокрытой поверхности стеклянного листа, используемого на стадии a),
d) нагревания этих стеклянных листов для изгиба или формования до температур 500-650°C,
е) установки термопластического промежуточного слоя между первым и вторым стеклянными листами так, чтобы поверхность, покрытая штабелем тонких слоев, была обращена к промежуточному слою,
f) дегазации этого комплекта под вакуумом, а затем
g) герметизации и обработки этого комплекта в автоклаве.
2. Способ по п. 1, отличающийся тем, что стадия c) выполняется по меньшей мере одним автоматизированным роботом для нанесения, снабженным по меньшей мере одной головкой подачи типа кисти или щетки, на которую непрерывно подают эмалевый состав.
3. Способ по п. 2, отличающийся тем, что робот также снабжен средствами, позволяющими удерживать покрытую поверхность с опорой на основание.
4. Способ по одному из пп. 1-3, отличающийся тем, что стадия c) выполняется одним или более роботами, снабженными по меньшей мере двумя головками подачи для одновременной печати эмали по всему остеклению, причем каждая из головок выполняет нанесение на часть остекления.
.
5. Способ по одному из предшествующих пунктов, отличающийся тем, что эмаль, наносимая на стадии c), является жидкой композицией, вязкость которой составляет от 2 до 5 Пас.
6. Способ по одному из предшествующих пунктов, отличающийся тем, что штабель тонких функциональных слоев, наносимый на стадии a), содержит по меньшей мере один серебряный слой.
7. Слоистое остекление, содержащее по меньшей мере два стеклянных листа и термопластический промежуточный слой, получаемое с помощью способа по одному из предшествующих пунктов, отличающееся тем, что оно содержит штабель чувствительных к царапинам функциональных слоев, расположенных на обращенной к термопластическому промежуточному слою поверхности по меньшей мере одного из стеклянных листов, а также по меньшей мере одну эмалевую полосу на другой поверхности того же самого стеклянного листа.
8. Остекление по п. 7, отличающееся тем, что оно имеет антиотражающие свойства, свойства управления солнечным светом, полуотражающие свойства и/или проводниковые свойства.